(57)【要約】【課題】熱感度を適度に抑制して、フィルム系の被印字体に印字した際に尾引きや掠れ等の問題を生じることがなく印字の鮮明性に優れる上、貼り付きやブロッキングも生じにくい感熱転写媒体を提供する。【解決手段】基材２上に、剥離層３を介して第一着色層６、および第二着色層７をこの順に積層するとともに、前記第一着色層６には、テルペン系、ロジン系、合成石油樹脂（Ｃ５）系からなる群より選ばれた少なくとも１種の粘着付与剤、エチレン酢酸ビニル樹脂、および着色剤を含有させるとともに、第二着色層７には、少なくともスチレン系樹脂を含む粘着付与剤、エチレン酢酸ビニル樹脂、エポキシ樹脂、および着色剤を含有させた感熱転写媒体１である。【選択図】図１
2014136390.tif 000002
【特許請求の範囲】
【請求項１】
基材上に、剥離層、第一着色層、および第二着色層をこの順に積層した感熱転写媒体であって、前記第一着色層は、テルペン系、ロジン系、合成石油樹脂（Ｃ５）系からなる群より選ばれた少なくとも１種の粘着付与剤、エチレン酢酸ビニル樹脂、および着色剤を少なくとも含み、かつ前記第二着色層は、少なくともスチレン系樹脂を含む粘着付与剤、エチレン酢酸ビニル樹脂、エポキシ樹脂、および着色剤を少なくとも含むことを特徴とする感熱転写媒体。
【請求項２】
前記第二着色層におけるエポキシ樹脂の配合割合は、スチレン系樹脂１質量部あたり１０質量部以上、２６質量部以下である請求項１に記載の感熱転写媒体。
【請求項３】
前記第二着色層は、着色剤として少なくとも導電性カーボンブラックを含む請求項１または２に記載の感熱転写媒体。
【発明の詳細な説明】
【技術分野】
【０００１】
本発明は、感熱転写媒体に関するものである。
【背景技術】
【０００２】
いわゆる感熱方式のプリンタのインクリボンとして、樹脂のフィルム等からなる基材の片面に、加熱によって溶融または軟化する剥離層を介して着色層を積層した感熱転写媒体が広く用いられてきた。
しかし近年、前記感熱転写媒体を用いると、
例えば合成紙等のフィルム系の被印字体などの、普通紙以外の種々の被印字体にも印字をすることができる、
印字の耐水性を向上することができる、
任意の厚みを有する印字をすることができる、
等の利点があるため、その用途は、従来の、通常の紙等への印字には留まらず、様々な用途に拡がりつつある。
【０００３】
感熱転写媒体を用いて印字をするためには、前記着色層を被印字体の表面に接触させた状態で、プリンタのサーマルヘッドを用いて、記録する文字等のパターンに合わせて、基材の背面側から感熱転写媒体を選択的に加熱する。そうすると、加熱された領域の剥離層、および着色層が選択的に溶融または軟化することで前記着色層が基材から離型されるとともに被印字体の表面に転写されて、前記被印字体の表面に、前記文字等のパターンが印字される。
【０００４】
かかる感熱転写媒体を用いて高速で印字をするためには、当該感熱転写媒体の熱感度を高めることが重要である。つまり印字速度が高くなるほど、感熱転写媒体がサーマルヘッドによって加熱される時間が短くなるため、前記熱感度が低い場合には、特に前記フィルム系の被印字体等の平滑な表面において、印字のうち、特に細線印字が掠れて切れてしまったり、網点印字のドットが掠れたり欠けを生じたりする、いわゆる掠れを生じやすくなる。
【０００５】
そのため熱感度を高めて、できるだけ短時間の加熱で剥離層を速やかに溶融または軟化させて着色層を離型、転写させることが求められる。
そこで、着色層を第一着色層と第二着色層の２層構造にして熱感度を向上することが検討されている。
すなわち着色層が１層である場合、所定の印字濃度を確保するためには、基材上に形成した剥離層上に、前記着色層のもとになる塗剤を厚塗りしなければならない。
【０００６】
ところが塗剤を厚塗りすると、前記塗剤中に含まれる多量の溶剤によって剥離層が侵されて、剥離層としての機能が損なわれるおそれがある。そのため、剥離層としての機能を維持するべく前記剥離層をも厚塗りする必要が生じる。
しかし、剥離層の厚みが大きいほど感熱転写媒体の熱感度は低下する。熱感度を向上するためには、剥離層の厚みをできるだけ小さくして、サーマルヘッドからの熱が、基材の裏面側から最表面の着色層までできるだけ効率よく伝えられるようにする必要がある。
【０００７】
これに対し、前記のように着色層を２層構造にすると、剥離層上に直接に塗布される第一着色層のもとになる塗剤の量を少なくできる。そのため、前記塗剤中に含まれる溶剤の量も少なくでき、結果的に、剥離層の厚みを小さくして感熱転写媒体の熱感度を向上できる。
例えば特許文献１には、基材上に、剥離層を介して、スチレン系樹脂等の、比較的溶融粘度の低い樹脂を含む第１熱転写層（第一着色層）、およびエチレン酢酸ビニル樹脂（ＥＶＡ）等の、前記第一着色層に含まれる樹脂よりも溶融粘度の高い樹脂を含む第２熱転写層（第二着色層）を、この順に積層した感熱転写媒体が記載されている。
【０００８】
しかし発明者の検討によると、前記特許文献１の感熱転写媒体は、普通紙の中でも表面の凹凸の大きいラフ紙に、ボイドのない印字をすることを狙ったものであり、逆に表面が平滑なフィルム系の被印字体に良好な印字をすることは考慮されていない。
しかも特許文献１の感熱転写媒体は熱感度が高すぎるため、例えば環境温度が高い高温時やベタ印字をした際に、特に前記フィルム系の被印字体等の表面において、印字の、サーマルヘッドに対する相対移動方向の後方に、尾を引くように着色層が転写されてしまういわゆる尾引きを生じて、印字の鮮明性が低下しやすいという問題がある。
【０００９】
また、特に高温高湿環境下で前記フィルム系の被印字体に感熱転写媒体が貼り付いてスムースに剥離されない、いわゆる貼り付きを生じやすいという問題もある。
さらに、長尺の感熱転写媒体を通常通りロール状に捲回して、例えば高温高湿環境下で保管した際に、巻き重ねた第二着色層が基材の背面側に接着して感熱転写媒体をロールから正常に繰り出せなくなる、いわゆるブロッキングを生じやすいという問題もある。
【００１０】
特許文献２には、基材上に、熱溶融して低粘度液体となるように調製された第１の層と、熱により粘着性を示すが溶融して低粘度液体となることのないように調製された第２の層とを、この順に積層した感熱転写媒体が記載されている。
また特許文献２には、前記第２の層の上に、さらに必要に応じて、熱により粘着性を示すが溶融して低粘度液体となることのないように調製された接着層を設けること、前記第２の層、および／または接着層に、数平均分子量１０００〜５０００のスチレン樹脂を含有させることが記載されている。
【００１１】
前記のうち第１の層は剥離層、第２の層は着色層に相当する。また特許文献２には、前記剥離層を着色してもよい旨の記載がある。
しかし、前記第２の層と接着層の両方を同時に着色することは、前記特許文献２には記載されていない。そのため特許文献２に記載の感熱転写媒体は、従来の、着色層が１層であるものに相当し、所定の印字濃度を確保するためには、基材上に形成した第１の層（剥離層）上に、前記第２の層のもとになる塗剤を厚塗りしなければならず、かかる厚塗りに伴う前述した種々の問題を生じる。
【００１２】
また発明者の検討によると、前記のように第２の層と接着層の両方にスチレン樹脂を含有させた場合には、感熱転写媒体の熱感度が低下する。そして前述したように、特にフィルム系の被印字体に転写した際に掠れを生じやすいという問題もある。
特許文献３には、基材上に、熱溶融性インキ層、および軟化点または融点が５０〜１８０℃であるスチレン系樹脂等を含む樹脂接着層をこの順に積層した感熱転写媒体が記載されている。
【００１３】
このうち熱溶融性インキ層は剥離層および着色層を兼ねた層に相当する。しかし特許文献３には、前記熱溶融性インキ層を剥離層と着色層に分けるとともに、樹脂接着層を着色して第二の着色層として機能させることについては一切記載されていない。
そして発明者の検討によると、前記特許文献３の感熱転写媒体は、特にフィルム系の被印字体に対する接着層の熱接着性が不十分であり、剥離しやすいという問題がある。
【先行技術文献】
【特許文献】
【００１４】
【特許文献１】特開平７−１３７４７０号公報
【特許文献２】特開昭６３−２９６９８４号公報
【特許文献３】特開昭６１−１１６５９２号公報
【発明の概要】
【発明が解決しようとする課題】
【００１５】
本発明の目的は、適度な熱感度を有し、特にフィルム系の被印字体に印字した際に尾引きや掠れ等の問題を生じることがなく印字の鮮明性に優れる上、貼り付きやブロッキングも生じにくい感熱転写媒体を提供することにある。
【課題を解決するための手段】
【００１６】
本発明は、基材上に、剥離層、第一着色層、および第二着色層をこの順に積層した感熱転写媒体であって、前記第一着色層は、テルペン系、ロジン系、合成石油樹脂（Ｃ５）系からなる群より選ばれた少なくとも１種の粘着付与剤、ＥＶＡ、および着色剤を少なくとも含み、かつ前記第二着色層は、少なくともスチレン系樹脂を含む粘着付与剤、ＥＶＡ、エポキシ樹脂、および着色剤を少なくとも含むことを特徴とするものである。
【００１７】
本発明によれば、着色層を前記第一着色層と第二着色層の２層構造としたことにより剥離層の厚みを小さくできることと、前記両着色層の両方に、ＥＶＡと粘着付与剤とを含有させるとともに、前記第一着色層の粘着付与剤として、テルペン系、ロジン系、合成石油樹脂（Ｃ５）系からなる群より選ばれた少なくとも１種を選択的に用いることとによって、感熱転写媒体の熱感度、および感熱時の粘着力を向上して、特にフィルム系の被印字体であっても掠れが生じるのを防止することができる。
【００１８】
また第二着色層の粘着付与剤として、前記テルペン系、ロジン系、および合成石油樹脂（Ｃ５）系の粘着付与剤よりも熱感度の低いスチレン系樹脂を選択的に用いるとともに、熱感度は前記スチレン系樹脂と同程度で、なおかつ感熱時の粘着力がスチレン系樹脂よりも高いエポキシ樹脂を併用することによって、前記第二着色層の感熱時の粘着力が低下するのを防止しながら、その熱感度を、第一着色層より若干抑制する方向で微調整して、特に前記フィルム系の被印字体において尾引きが生じるのを防止することができる。
【００１９】
さらにエポキシ樹脂は極性が強く湿度の影響を受けやすいが、スチレン系樹脂は前記エポキシ樹脂ほど湿度の影響を受けづらいことから、前記両者を併用することによって、高温高湿環境下で貼り付きが生じたり、前記高温高湿環境下で保管した際にブロッキングが生じたりするのを防止することもできる。
また第一着色層と第二着色層の両方にＥＶＡを含有させることで、前記両層の相溶性、親和性を向上することもできる。またＥＶＡは印字のキレを向上するためにも機能することから、特に前記フィルム系の被印字体において尾引きが発生するのをより一層確実に防止することもできる。
【００２０】
なお、前記相溶性、親和性をさらに向上することを考慮すると、前記両着色層に含有させるＥＶＡは同じものであるのが好ましい。
前記第二着色層におけるエポキシ樹脂の配合割合は、スチレン系樹脂１質量部あたり１０質量部以上、２６質量部以下であるのが好ましい。
前記範囲よりエポキシ樹脂が多く、スチレン系樹脂が少ない場合には、当該スチレン系樹脂による、第二着色層の熱感度を抑制する効果が不十分になって、特にフィルム系の被印字体において印字の尾引きを生じやすくなるおそれがある。また湿度の影響を受けやすくなって、高温高湿環境下で貼り付きが生じたり、前記高温高湿環境下で保管した際にブロッキングが生じたりしやすくなるおそれもある。
【００２１】
一方、前記範囲よりスチレン系樹脂が多く、エポキシ樹脂が少ない場合には、当該エポキシ樹脂による、感熱時の粘着力が低下するのを防止する効果が不十分になって、特にフィルム系の被印字体において掠れを生じやすくなるおそれがある。
これに対し、エポキシ樹脂とスチレン系樹脂の配合割合を前記範囲内とすることで、当該両樹脂の機能をいずれも有効に発現させて、より一層適度な熱感度を有し、特にフィルム系の被印字体に印字した際に尾引きや掠れ等の問題を生じることがなく印字の鮮明性に優れる上、貼り付きやブロッキングも生じにくい感熱転写媒体を得ることができる。
【００２２】
前記第二着色層は、着色剤として少なくとも導電性カーボンブラックを含んでいるのが好ましい。
特にフィルム系の被印字体に低温低湿環境下で転写をすると静電気が発生し、前記被印字体に感熱転写媒体が貼り付いてスムースに剥離されない、いわゆる貼り付きを生じやすい。通常は、基材と剥離層との間に導電層を設けて静電気を逃がすようにしているが、前記フィルム系の被印字体の場合は、それでもなお貼り付きが発生する場合がある。
【００２３】
これに対し、前記のように第二着色層に導電性カーボンブラックを含有させると、当該第二着色層に適度な導電性を付与して静電気をさらに確実に逃がすことができ、前記静電気による低温低湿時の貼り付きをより一層良好に防止することができる。
【発明の効果】
【００２４】
本発明によれば、適度な熱感度を有し、特にフィルム系の被印字体に印字した際に尾引きや掠れ等の問題を生じることがなく印字の鮮明性に優れる上、貼り付きやブロッキングも生じにくい感熱転写媒体を提供することができる。
【図面の簡単な説明】
【００２５】
【図１】本発明の感熱転写媒体の、実施の形態の一例の層構成を示す拡大断面図である。
【発明を実施するための形態】
【００２６】
図１は、本発明の感熱転写媒体の、実施の形態の一例の層構成を示す拡大断面図である。
図１を参照して、この例の感熱転写媒体１は、基材２、前記基材２の表面（図では上側の面）に積層された剥離層３、および着色層４、ならびに前記基材２の背面（図では下側の面）に積層された背面層５を備えている。また着色層４は、剥離層３側の第一着色層６、および前記第一着色層６上に積層した第二着色層７の２層構造とされている。
【００２７】
《基材２》
基材２としては、従来同様に、例えばポリスルホン、ポリスチレン、ポリアミド、ポリイミド、ポリカーボネート、ポリプロピレン、ポリエステル、トリアセテート等の樹脂のフィルム、コンデンサー紙、グラシン紙等の薄葉紙、あるいはセロファン等が挙げられる。
【００２８】
中でもポリエチレンテレフタレート（ＰＥＴ）、ポリエチレンナフタレート等のポリエステルのフィルムが、価格、機械的強度、寸法安定性、耐熱性等の見地から好ましい。
基材２の強度（引張強度等）を確保しながら、サーマルヘッドから剥離層３にできるだけ効率よく熱伝達することを考慮すると、前記基材２の厚みは１μｍ以上、特に２μｍ以上であるのが好ましく、３０μｍ以下、特に１５μｍ以下であるのが好ましい。
【００２９】
《剥離層３》
剥離層３としては、従来同様に、感熱転写媒体１を印字に使用するまでの間、着色層４を基材２の表面に固定し、サーマルヘッドによる基材２の背面側からの加熱によって溶融または軟化して前記着色層４を剥離させて被印字体の表面に転写させる機能を有する種々の材料からなる層が挙げられる。
【００３０】
前記剥離層３を形成する材料としては、従来同様に、例えばポリエチレンワックス、カルナバワックス、マイクロクリスタリンワックス等のワックスや、あるいはポリエチレン系共重合体、ポリ（メタ）アクリル酸エステル、塩化ビニル系（共）重合体、ポリエステル樹脂等の熱可塑性樹脂などの１種または２種以上が挙げられる。
特にワックスが好ましい。またワックスには、印字前の着色層４が基材２から剥離するいわゆるコボレを防止するため、ＥＶＡ等の熱可塑性樹脂を、バインダとして添加してもよい。
【００３１】
剥離層３は、感熱転写媒体１を印字に使用するまでの間、着色層４を基材２の表面に確実に固定し続けることができ、しかもサーマルヘッドによる基材２の背面側からの加熱によって速やかに溶融または軟化して着色層４を剥離させることを考慮すると、その融点または軟化点が５０℃以上、特に６０℃以上であるのが好ましく、１５０℃以下、特に１２０℃以下であるのが好ましい。
【００３２】
融点または軟化点が前記範囲内にある剥離層３を形成するためには、前記例示のワックスや熱可塑性樹脂のうち、融点または軟化点が前記範囲内にあるものを選択して使用したり、２種以上を併用して融点または軟化点が前記範囲内に入るように調整したりすればよい。
剥離層３には、前記ワックスや熱可塑性樹脂に加えて、さらに他の成分を含有させてもよい。かかる他の成分としては、例えば有機また無機の充てん剤、熱硬化性樹脂、高級脂肪酸、高級アルコール、高級脂肪酸エステル、アミド類、高級アミン、オイル、界面活性剤等の１種または２種以上が挙げられる。
【００３３】
このうち界面活性剤は、剥離層３の剥離性を調整するためのもので、かかる界面活性剤としては、例えばポリオキシエチレン鎖含有化合物等が挙げられる。
剥離層３は、そのもとになるワックス等の固形分を溶剤に溶解または分散した塗剤を基材２の表面に塗布したのち乾燥させて形成したり、前記固形分を加熱して溶融させた状態で前記基材２の表面に塗布したのち、冷却して固化させるいわゆるホットメルト塗工によって形成したりすることができる。
【００３４】
剥離層３の厚みは、単位面積あたりの固形分量で表して０．１ｇ／ｍ２以上、特に０．３ｇ／ｍ２以上であるのが好ましく、１．０ｇ／ｍ２以下、特に０．８ｇ／ｍ２以下であるのが好ましい。
厚みが前記範囲未満では、基材２の表面に、剥離層３として良好に機能する連続した層を形成できないおそれがある。一方、厚みが前記範囲を超える厚みの大きい剥離層３では、先に説明したようにサーマルヘッドからの熱を、基材２の裏面側から着色層４まで効率よく伝えることができず、感熱転写媒体１の熱感度が低下するおそれがある。
【００３５】
《着色層４》
着色層４は、前記のように剥離層３側の第一着色層６、および前記第一着色層６上に積層した第二着色層７の２層構造とされる。
〈第一着色層６〉
第一着色層６は、粘着付与剤、ＥＶＡ、および着色剤を少なくとも含んでいる。
【００３６】
（粘着付与剤）
粘着付与剤としては、感熱時に粘着力を発現して、着色層４の、被印字体への転写を補助する働きをする種々の粘着付与剤の中から、テルペン系、ロジン系、合成石油樹脂（Ｃ５）系からなる群より選ばれた少なくとも１種の粘着付与剤が用いられる。
このうちテルペン系粘着付与剤としては、例えばテルペン樹脂、テルペンフェノール樹脂、芳香族変成テルペン樹脂等の１種または２種以上が挙げられる。
【００３７】
またロジン系粘着付与剤としては、例えば天然樹脂ロジンや各種変性ロジンの１種または２種以上が挙げられる。また変性ロジンとしては、例えば重合ロジン、水添ロジン、ロジンエステルやその水添物、重合物等が挙げられる。
さらに合成石油樹脂（Ｃ５）系粘着付与剤としては、例えばイソプレン、シクロペンタジエン、１，３−ペンタジエン、１−ペンテン、２−ペンテン、ジシクロペンタジエン、１，３−ペンタジエン等の、ナフサクラッカーから生成するＣ５留分の１種または２種以上からなる種々の石油樹脂の１種または２種以上が挙げられる。
【００３８】
特に熱感度を向上する効果の点で、テルペン系粘着付与剤が好ましい。
前記粘着付与剤の配合割合は、前記第一着色層６を構成する固形分の総量の３５質量％以上であるのが好ましく、５０質量％以下であるのが好ましい。
配合割合が前記範囲未満では感熱時の粘着力が不足して、特にフィルム系の被印字体において掠れを生じやすくなるおそれがある。一方、前記範囲を超える場合には粘着力が強くなりすぎて、特に前記フィルム系の被印字体において尾引きを生じやすくなるおそれがある。
【００３９】
（ＥＶＡ）
ＥＶＡは、第一着色層６のバインダとして機能するとともに、高い溶融粘度を示し、印字のキレを向上して尾引きの発生を防止するために寄与する。すなわち、着色層４のうち、サーマルヘッドを用いて選択的に加熱して被印字体の表面に転写させる領域と、それ以外の領域との境界線をできるだけ明瞭に分離することができる。
【００４０】
前記ＥＶＡとしては、エチレンと酢酸ビニルの共重合体であって、なおかつ前記機能を有する種々のＥＶＡが使用可能である。
特にＥＶＡとしては、日本工業規格ＪＩＳ  Ｋ７２１０：１９９９「プラスチック−熱可塑性プラスチックのメルトフローレイト（ＭＦＲ）及びメルトボリュームフローレイト（ＭＶＲ）の試験方法」所載の試験方法により、試験温度：１９０℃、荷重：２．１６ｋｇの条件で測定されたメルトフローレートが０．５〜３０ｇ／１０ｍｉｎ、特に５〜２５ｇ／１０ｍｉｎで、かつＪＩＳ  Ｋ７１９２：１９９９「プラスチック−エチレン・酢酸ビニル樹脂（ＥＶＡＣ）−酢酸ビニル含有量の測定方法」に則って測定された酢酸ビニル含量が１０〜５０％、特に１５〜３５％であるものが好適に使用される。
【００４１】
前記ＥＶＡの配合割合は、前記第一着色層６を構成する固形分の総量の１５質量％以上であるのが好ましく、２５質量％以下であるのが好ましい。
配合割合が前記範囲未満では、ＥＶＡを配合することによる前記効果が十分に得られないおそれがある。一方、前記範囲を超える場合には、溶融粘度が高くなりすぎて、特にフィルム系の被印字体において転写不良を生じやすくなるおそれがある。
【００４２】
（着色剤）
着色剤としては、第一着色層６の色味に応じた１種または２種以上の、顔料等の着色剤を含有させる。例えば第一着色層６を黒色に着色する場合、着色剤としては、着色顔料として機能しうる種々のカーボンブラックが好ましい。前記カーボンブラックとしては、例えばカーボンブラックＨＣＦ、ＭＣＦ、ＬＦＦ、ＲＣＦ、ＬＣＦ等の１種または２種以上が挙げられる。
【００４３】
着色剤の配合割合は、前記第一着色層６を構成する固形分の総量の３０質量％以上であるのが好ましく、４５質量％以下であるのが好ましい。
配合割合が前記範囲未満では、特に印字の色濃度が低下したり、フィルム系の被印字体において尾引きを生じたりするおそれがある。一方、前記範囲を超える場合には、特にフィルム系の被印字体において掠れを生じやすくなるおそれがある。
【００４４】
（第一着色層６の形成、および厚み）
第一着色層６は、そのもとになる前記各成分（固形分）を溶剤に溶解または分散した塗剤を剥離層３の上に塗布したのち乾燥させて形成することができる。
前記第一着色層６の厚みは、単位面積あたりの固形分量で表して０．５ｇ／ｍ２以上であるのが好ましく、１．２ｇ／ｍ２以下であるのが好ましい。
【００４５】
厚みが前記範囲未満では、印字濃度が不足するおそれがある。また熱感度が不足して、特にフィルム系の被印字体において掠れを生じやすくなるおそれがある。一方、前記範囲を超える場合には、特に前記フィルム系の被印字体において尾引きを生じやすくなるおそれがある。
〈第二着色層７〉
第二着色層７は、粘着付与剤、ＥＶＡ、エポキシ樹脂、および着色剤を少なくとも含んでいる。
【００４６】
（粘着付与剤）
粘着付与剤としては、感熱時に粘着力を発現して、着色層４の、被印字体への転写を補助する働きをする種々の粘着付与剤の中から、少なくともスチレン系樹脂が用いられる。
またスチレン系樹脂としては、スチレンの単独重合体（スチレン樹脂）や、スチレンと他の単量体との共重合体の中から、粘着付与剤として機能しうる種々のスチレン系樹脂の１種または２種以上が挙げられる。
【００４７】
前記スチレン系樹脂は、粘着付与剤として機能させながら、なおかつ第二着色層７の熱感度を適度に抑制する効果をも得ることを考慮すると、軟化点が９０℃以上、特に９５℃以上であるのが好ましく、１１０℃以下、特に１０５℃以下であるのが好ましい。また重量平均分子量Ｍｗが１５００以上、特に２０００以上であるのが好ましく、３５００以下、特に３０００以下であるのが好ましい。
【００４８】
また粘着付与剤としては、前記第二着色層７の熱感度を適度に抑制する効果を阻害しない範囲で、スチレン系樹脂と、その他の粘着付与剤とを併用してもよい。
当該他の粘着付与剤としては、例えば前述したテルペン系、ロジン系、合成石油樹脂（Ｃ５）系等の種々の粘着付与剤が挙げられる。
ただし前記効果の点で、粘着付与剤としては、スチレン系樹脂のみを単独で（２種以上のスチレン系樹脂を併用する場合を含む）使用するのが好ましい。
【００４９】
（エポキシ樹脂）
エポキシ樹脂としては、種々のエポキシ樹脂がいずれも使用可能である。
かかるエポキシ樹脂としては、例えばビスフェノールＡ型エポキシ樹脂；ビスフェノールＦ型エポキシ樹脂；フェノールノボラック型エポキシ樹脂；クレゾールノボラック型エポキシ樹脂；脂環式エポキシ樹脂；水添ビスフェノールＡ型エポキシ樹脂；水添ビスフェノールＡＤ型エポキシ樹脂；プロピレングリコールグリコキシエーテル、ペンタエリスリトールポリグリシジルエーテル等の脂肪族系エポキシ樹脂；脂肪族もしくは芳香族アミンとエピクロルヒドリンとから得られるエポキシ樹脂；脂肪族もしくは芳香族カルボン酸とエピクロルヒドリンとから得られるエポキシ樹脂；複素環エポキシ樹脂、スピロ環含有エポキシ樹脂；エポキシ変性樹脂；ブロム化エポキシ樹脂等の１種または２種以上が挙げられる。
【００５０】
エポキシ樹脂は、第二着色層７の熱感度を適度に抑制しつつ、感熱時の粘着力が低下するのを防止することを考慮すると、そのエポキシ当量が１５００以上であるのが好ましく、２５００以下であるのが好ましい。また軟化点は１１０℃以上であるのが好ましく、１４０℃以下であるのが好ましい。
（スチレン系樹脂とエポキシ樹脂の配合割合）
前記第二着色層７におけるエポキシ樹脂の配合割合は、スチレン系樹脂１質量部あたり１０質量部以上、２６質量部以下であるのが好ましい。
【００５１】
前記範囲よりエポキシ樹脂が多く、スチレン系樹脂が少ない場合には、当該スチレン系樹脂による、第二着色層７の熱感度を抑制する効果が不十分になって、特にフィルム系の被印字体において印字の尾引きを生じやすくなるおそれがある。また湿度の影響を受けやすくなって、高温高湿環境下で貼り付きが生じたり、前記高温高湿環境下で保管した際にブロッキングが生じたりしやすくなるおそれもある。
【００５２】
一方、前記範囲よりスチレン系樹脂が多く、エポキシ樹脂が少ない場合には、当該エポキシ樹脂による、感熱時の粘着力が低下するのを防止する効果が不十分になって、特にフィルム系の被印字体において掠れを生じやすくなるおそれがある。
これに対し、エポキシ樹脂とスチレン系樹脂の配合割合を前記範囲内とすることで、当該エポキシ樹脂とスチレン系樹脂の機能をいずれも有効に発現させて、より一層適度な熱感度を有し、特にフィルム系の被印字体に印字した際に尾引きや掠れ等の問題を生じることがなく印字の鮮明性に優れる上、貼り付きやブロッキングも生じにくい感熱転写媒体を得ることができる。
【００５３】
またスチレン系樹脂の配合割合は、前記第二着色層７を構成する固形分の総量の０．５質量％以上であるのが好ましく、５質量％以下であるのが好ましい。
配合割合が前記範囲未満では、当該スチレン系樹脂を粘着付与剤として用いることによる、第二着色層７の熱感度を抑制する効果が不十分になって、特にフィルム系の被印字体において印字の尾引きを生じやすくなるおそれがある。
【００５４】
一方、配合割合が前記範囲を超える場合には、第二着色層の熱感度が低くなりすぎて、特に前記フィルム系の被印字体において掠れを生じやすくなるおそれがある。
またエポキシ樹脂の配合割合は、前記第二着色層７を構成する固形分の総量の１０質量％以上であるのが好ましく、５５質量％以下であるのが好ましい。
配合割合が前記範囲未満では、当該エポキシ樹脂を配合することによる、粘着力の低下を抑制する効果が不十分になって、特に前記フィルム系の被印字体において掠れを生じやすくなるおそれがある。
【００５５】
一方、配合割合が前記範囲を超える場合に粘着力が強くなりすぎて、特に前記フィルム系の被印字体において印字の尾引きを生じやすくなるおそれがある。
また湿度の影響を受けやすくなって、高温高湿環境下で貼り付きが生じたり、前記高温高湿環境下で保管した際にブロッキングが生じたりしやすくなるおそれもある。
（ＥＶＡ）
ＥＶＡは、第二着色層７のバインダとして機能するとともに、前述したように高い溶融粘度を示し、前述したように印字のキレを向上して尾引きが発生するのを防止するために寄与する。すなわち、着色層４のうち、サーマルヘッドを用いて選択的に加熱して被印字体の表面に転写させる領域と、それ以外の領域との境界線をできるだけ明瞭に分離することができる。
【００５６】
また第二着色層７にもＥＶＡを含有させることで、第一着色層６との間の相溶性、親和性を向上することもできる。
前記ＥＶＡとしては、エチレンと酢酸ビニルの共重合体であって、なおかつ前記機能を有する種々のＥＶＡが使用可能である。
ただし、前記相溶性、親和性をさらに向上するとともに、第一および第二着色層６、７の、感熱時の挙動を揃えることを考慮すると、前述した方法によって測定されるメルトフローレート、および酢酸ビニル含量が、先の第一着色層６において使用したのと同じ範囲内であるＥＶＡを使用するのが好ましく、中でも特に、前記第一着色層６で使用したのと同じＥＶＡを使用するのが好ましい。
【００５７】
前記ＥＶＡの配合割合は、前記第二着色層７を構成する固形分の総量の１質量％以上であるのが好ましく、１０質量％以下であるのが好ましい。
配合割合が前記範囲未満では、特に印字のキレが低下して尾引きが発生するおそれがある。一方、配合割合が前記範囲を超える場合には溶融粘度が高くなりすぎて、特にフィルム系の被印字体において貼り付きを生じやすくなるおそれがある。
【００５８】
（着色剤）
着色剤としては、第二着色層７の色味に応じた１種または２種以上の、顔料等の着色剤を含有させる。例えば第二着色層７を黒色に着色する場合、着色剤としては、着色顔料として機能しうる種々のカーボンブラックが好ましい。
特にカーボンブラックとして、少なくとも導電性カーボンブラックを用いると、先に説明したように第二着色層７に適度な導電性を付与して、特に低温低湿環境下で転写をした際に発生する静電気を確実に逃がすことができ、前記静電気による低温低湿時の貼り付きを良好に防止することができる。
【００５９】
導電性カーボンブラックとしては、例えばキャボット社製のＶＵＬＣＡＮ（登録商標）ＸＣ７２Ｒ、デグサ社製のプリンテックス（登録商標）Ｌ、ライオン(株)製のケッチェンブラック（登録商標）ＥＣ３００Ｊ、ＥＣ６００ＪＤ等の１種または２種以上が挙げられる。
なお導電性カーボンブラックは黒色としての色濃度が低いため、第二着色層７を黒色に着色する場合は、前記導電性カーボンブラックと、第一着色層６において例示した、着色顔料として機能しうるカーボンブラックとを併用するのが好ましい。
【００６０】
着色剤の配合割合は、前記第二着色層７を構成する固形分の総量の３５質量％以上であるのが好ましく、６０質量％以下であるのが好ましい。
配合割合が前記範囲未満では、特に高温高湿環境下でブロッキングを生じたり、印字の色濃度が低下したりするおそれがある。一方、前記範囲を超える場合には、特にフィルム系の被印字体と第二着色層７の表面同士がこすれた際に、過剰の着色剤が被印字体の表面を汚す、いわゆる字汚れを生じやすくなるおそれがある。また、特に前記フィルム系の被印字体において掠れを生じやすくなるおそれもある。
【００６１】
また着色剤として、前記のように導電性カーボンブラックと、着色顔料としてのカーボンブラックを併用する場合、前記導電性カーボンブラックの配合割合は、両カーボンブラックの総量中の５質量％以上であるのが好ましく、２０質量％以下であるのが好ましい。
配合割合が前記範囲未満では、導電性カーボンブラックを配合することによる効果が得られず、特に低温低湿環境下で貼り付きを生じやすくなるおそれがある。一方、前記範囲を超える場合には印字の色濃度が低下するおそれがある。
【００６２】
（第二着色層７の形成、および厚み）
第二着色層７は、そのもとになる前記各成分（固形分）を溶剤に溶解または分散した塗剤を第一着色層６の上に塗布したのち乾燥させて形成することができる。
前記第二着色層７の厚みは、単位面積あたりの固形分量で表して０．１ｇ／ｍ２以上であるのが好ましく、０．５ｇ／ｍ２以下であるのが好ましい。
【００６３】
厚みが前記範囲未満では、当該第二着色層７による、熱感度を抑制する効果が不十分になって、特にフィルム系の被印字体において尾引きを生じやすくなるおそれがある。また、特に高温高湿環境下で貼り付きが生じたり、前記高温高湿環境下で保管した際にブロッキングが生じたりしやすくなるおそれもある。一方、前記範囲を超える場合には、特に前記フィルム系の被印字体において掠れを生じやすくなるおそれがある。
【００６４】
〈背面層５〉
背面層５は、サーマルヘッドと接触する基材２の背面の耐熱性、滑り性、耐擦過性等を向上するための層である。
前記背面層５は、従来同様に形成できる。
すなわち背面層５は、シリコーン樹脂、フッ素樹脂、シリコーン・フッ素共重合樹脂、ニトロセルロース樹脂、シリコーン変性ウレタン樹脂、シリコーン変性アクリル樹脂等によって形成することができる。
【００６５】
また背面層５には、必要に応じて滑剤を含有させても良い。
背面層５は、前記各成分を溶剤に溶解または分散した塗剤を基材２の背面に塗布したのち乾燥させて形成することができる。
背面層５の厚みは、単位面積あたりの固形分量で表して０．０５ｇ／ｍ２以上、特に０．１ｇ／ｍ２以上であるのが好ましく、０．５ｇ／ｍ２以下、特に０．４ｇ／ｍ２以下であるのが好ましい。
【００６６】
厚みが前記範囲未満では、当該背面層５を設けることによる前記の効果が十分に得られないおそれがある。一方、厚みが前記範囲を超える場合には、サーマルヘッドからの熱伝達の効率が低下して、感熱転写媒体１の熱感度が低下するおそれがある。
前記各層を備えたこの例の感熱転写媒体１によれば、着色層４を第一着色層６と第二着色層７の２層構造としたことにより剥離層３の厚みを小さくできることと、前記両着色層６、７の両方にＥＶＡと粘着付与剤とを含有させるとともに、前記第一着色層６の粘着付与剤として、テルペン系、ロジン系、合成石油樹脂（Ｃ５）系からなる群より選ばれた少なくとも１種を選択的に用いることとによって、その熱感度、および感熱時の粘着力を向上して、特にフィルム系の被印字体であっても掠れが生じるのを防止することができる。
【００６７】
また第二着色層７の粘着付与剤として、前記テルペン系、ロジン系、および合成石油樹脂（Ｃ５）系の粘着付与剤よりも熱感度の低いスチレン系樹脂を選択的に用いるとともに、熱感度は前記スチレン系樹脂と同程度で、なおかつ感熱時の粘着力がスチレン系樹脂よりも高いエポキシ樹脂を併用することによって、前記第二着色層７の感熱時の粘着力が低下するのを防止しながら、その熱感度を、第一着色層６より若干抑制する方向で微調整して、特に前記フィルム系の被印字体において尾引きが生じるのを防止することができる。
【００６８】
さらにエポキシ樹脂は極性が強く湿度の影響を受けやすいが、スチレン系樹脂は前記エポキシ樹脂ほど湿度の影響を受けづらいことから、前記両者を併用することによって、高温高湿環境下で貼り付きが生じたり、前記高温高湿環境下で保管した際にブロッキングが生じたりするのを防止することもできる。
また第一着色層６と第二着色層７の両方にＥＶＡを含有させることで、前記両層の相溶性、親和性を向上することもできる。またＥＶＡは印字のキレを向上するためにも機能することから、特に前記フィルム系の被印字体において尾引きが発生するのをより一層確実に防止することもできる。
【００６９】
〈導電層〉
図示していないが、低温低湿環境下で、静電気の発生による貼り付きが生じるのを防止するため、基材２と剥離層３との間には、従来同様に導電層を介在させてもよい。
前記導電層は、基材２の、剥離層３を積層する側の面に一体に、すなわち基材２とは剥離不能に形成される。
【００７０】
当該導電層は、例えばバインダ樹脂中に導電材料を分散させる等して、導電性を付与することで形成される。
例えば基材２がＰＥＴ等のポリエステルのフィルムである場合、当該基材２との密着性に優れ、剥離不能の導電層を形成するためには、前記バインダ樹脂としてポリエステルを用いるのが好ましい。
【００７１】
また導電材料としては、例えば導電性カーボンブラック；チタン酸ランタン、酸化スズ、酸化亜鉛、インジウム・亜鉛酸化物、アンチモン・スズ酸化物、酸化インジウム、インジウム・スズ酸化物、亜鉛・スズ・インジウム酸化物、アルミニウム・亜鉛酸化物、ガリウム・亜鉛酸化物等の金属酸化物の粉末；金、銀、銅等の金属の粉末などの１種または２種以上が挙げられる。
【００７２】
前記剥離不能の導電層を設けることにより、当該導電層が印字の色味に影響を及ぼすのを防止しながら、前記導電層を通して静電気を逃がして基材２の帯電を抑制することができ、帯電に伴う貼り付きの問題が生じるのを防止することができる。
前記導電層は、剥離層３を形成する前の基材２の表面に、前記バインダ樹脂や導電材料等を溶剤に溶解または分散した塗剤を塗布したのち乾燥させて形成したり、前記各成分の混合物をフィルム状に成形するとともに基材２の表面側に積層するいわゆるラミネート法によって形成したりすることができる。
【００７３】
導電層の厚みは、単位面積あたりの固形分量で表して０．０５ｇ／ｍ２以上、特に０．１ｇ／ｍ２以上であるのが好ましく、０．８ｇ／ｍ２以下、特に０．６ｇ／ｍ２以下であるのが好ましい。
厚みが前記範囲未満では、当該導電層を設けることによる前記の効果が十分に得られないおそれがある。一方、厚みが前記範囲を超える場合には、サーマルヘッドからの熱伝達の効率が低下して、感熱転写媒体１の熱感度が低下するおそれがある。
【実施例】
【００７４】
〈実施例１〉
（基材２、および背面層５）
基材２としては、厚み５μｍのＰＥＴフィルムを用いた。前記基材２の背面には、シリコーン・フッ素共重合樹脂〔大日精化工業(株)製の商品名ダイアロマーＳＰ７１２〕２０質量部をメチルエチルケトン（ＭＥＫ）８０質量部に溶解して調製した塗剤を塗布したのち乾燥させて、単位面積あたりの固形分量が０．２ｇ／ｍ２である背面層５を形成した。
【００７５】
（剥離層３）
カルナバワックス（融点：８０〜８６℃）５質量部、およびポリエチレンワックス（融点：１００〜１０５）５質量部をトルエン９０質量部に溶解して、剥離層３用の塗剤を調製した。
次いで前記塗剤を、先の基材２の表面に塗布したのち乾燥させて、単位面積あたりの固形分量が０．５ｇ／ｍ２である剥離層３を形成した。
【００７６】
（第一着色層６）
粘着付与剤としての芳香族変成テルペン樹脂（軟化点：１０５±５℃）４２質量部、およびＥＶＡ〔メルトフローレート：１５ｇ／１０ｍｉｎ、酢酸ビニル含量：２８％〕２１質量部を、トルエンと酢酸エチルの質量比１：１の混合溶媒に溶解させたのち、さらに着色剤としてのカーボンブラック〔種別：ＬＣＦ、黒色度Ｍｙ値：２３０〕３７質量部を分散させて、固形分濃度が２０質量％である第一着色層６用の塗剤を調製した。
【００７７】
次いで前記塗剤を、先に形成した剥離層３上に塗布したのち乾燥させて、単位面積あたりの固形分量が０．８ｇ／ｍ２の第一着色層６を形成した。
（第二着色層７）
粘着付与剤としてのスチレン樹脂〔スチレンの単独重合体、軟化点：１００±５℃、重量平均分子量Ｍｗ：２５００〕２．５質量部、エポキシ樹脂〔ビスフェノールＡ型、エポキシ当量：１９００〜２１５０、軟化点：１１９〜１２７℃〕４０質量部、およびＥＶＡ〔メルトフローレート：１５ｇ／１０ｍｉｎ、酢酸ビニル含量：２８％〕４．５質量部を、トルエンとメチルエチルケトンの質量比１：１０の混合溶媒に溶解させたのち、さらに着色剤としてのカーボンブラック〔種別：ＬＣＦ、黒色度Ｍｙ値：２３０〕４８．５質量部、および導電性カーボンブラック〔Ｃａｂｏｔ（キャボット）社製のＶＵＬＣＡＮ（登録商標）ＸＣ７２Ｒ〕４．５質量部を分散させて、固形分濃度が１５質量％である第二着色層７用の塗剤を調製した。
【００７８】
そして前記塗剤を、先に形成した第一着色層６上に塗布したのち乾燥させて、単位面積あたりの固形分量が０．３ｇ／ｍ２の第二着色層７を形成して、図１に示す層構成を有する感熱転写媒体１を製造した。
前記第二着色層７において、エポキシ樹脂の配合割合は、スチレン樹脂１質量部あたり１６．０質量部であった。また導電性カーボンブラックの配合割合は、２種のカーボンブラックの総量中の８．５質量％であった。
【００７９】
〈実施例２〉
第二着色層７におけるスチレン樹脂の量を３．８質量部、エポキシ樹脂の量を３８．７質量部としたこと以外は実施例１と同様にして、図１に示す層構成を有する感熱転写媒体１を製造した。
前記第二着色層７において、エポキシ樹脂の配合割合は、スチレン樹脂１質量部あたり１０．２質量部であった。また導電性カーボンブラックの配合割合は、２種のカーボンブラックの総量中の８．５質量％であった。
【００８０】
〈実施例３〉
第二着色層７におけるスチレン樹脂の量を４．７質量部、エポキシ樹脂の量を３７．８質量部としたこと以外は実施例１と同様にして、図１に示す層構成を有する感熱転写媒体１を製造した。
前記第二着色層７において、エポキシ樹脂の配合割合は、スチレン樹脂１質量部あたり８．０質量部であった。また導電性カーボンブラックの配合割合は、２種のカーボンブラックの総量中の８．５質量％であった。
【００８１】
〈実施例４〉
第二着色層７におけるスチレン樹脂の量を１．６質量部、エポキシ樹脂の量を４０．９質量部としたこと以外は実施例１と同様にして、図１に示す層構成を有する感熱転写媒体１を製造した。
前記第二着色層７において、エポキシ樹脂の配合割合は、スチレン樹脂１質量部あたり２５．６質量部であった。また導電性カーボンブラックの配合割合は、２種のカーボンブラックの総量中の８．５質量％であった。
【００８２】
〈実施例５〉
第二着色層７におけるスチレン樹脂の量を１．３質量部、エポキシ樹脂の量を４１．２質量部としたこと以外は実施例１と同様にして、図１に示す層構成を有する感熱転写媒体１を製造した。
前記第二着色層７において、エポキシ樹脂の配合割合は、スチレン樹脂１質量部あたり３１．７質量部であった。また導電性カーボンブラックの配合割合は、２種のカーボンブラックの総量中の８．５質量％であった。
【００８３】
〈実施例６〉
第二着色層７におけるカーボンブラックＬＣＦの量を５３質量部として導電性カーボンブラックを配合しなかったこと以外は実施例１と同様にして、図１に示す層構成を有する感熱転写媒体１を製造した。
前記第二着色層７において、エポキシ樹脂の配合割合は、スチレン樹脂１質量部あたり１６．０質量部であった。また導電性カーボンブラックの配合割合は、２種のカーボンブラックの総量中の０質量％であった。
【００８４】
〈実施例７〉
第一着色層６における粘着付与剤を、芳香族変成テルペン樹脂から、同量の特殊ロジンエステル（軟化点：１００±５℃）に変更したこと以外は実施例１と同様にして、図１に示す層構成を有する感熱転写媒体１を製造した。
第二着色層７には変更がなく、エポキシ樹脂の配合割合は、スチレン樹脂１質量部あたり１６．０質量部であった。また導電性カーボンブラックの配合割合は、２種のカーボンブラックの総量中の８．５質量％であった。
【００８５】
〈比較例１〉
第一着色層６上に第二着色層７を積層しなかったこと以外は実施例１と同様にして、着色層が前記第一着色層６一層のみである感熱転写媒体を製造した。
〈比較例２〉
第二着色層７におけるスチレン樹脂の量を５質量部、エポキシ樹脂の量を８９質量部、ＥＶＡの量を６質量部とし、着色剤としての２種のカーボンブラックを配合しなかったこと以外は実施例１と同様にして、図１に示す層構成を有する感熱転写媒体１を製造した。
【００８６】
前記第二着色層７において、エポキシ樹脂の配合割合は、スチレン樹脂１質量部あたり１７．８質量部であった。
〈比較例３〉
第二着色層７にスチレン樹脂を配合せず、かつエポキシ樹脂の量を４２．５質量部としたこと以外は実施例１と同様にして、図１に示す層構成を有する感熱転写媒体１を製造した。
【００８７】
前記第二着色層７において、導電性カーボンブラックの配合割合は、２種のカーボンブラックの総量中の８．５質量％であった。
〈比較例４〉
第二着色層にエポキシ樹脂を配合せず、かつスチレン樹脂の量を４２．５質量部としたこと以外は実施例１と同様にして、図１に示す層構成を有する感熱転写媒体１を製造した。
【００８８】
前記第二着色層７において、エポキシ樹脂の配合割合は、スチレン樹脂１質量部あたり０質量部であった。また導電性カーボンブラックの配合割合は、２種のカーボンブラックの総量中の８．５質量％であった。
〈比較例５〉
第二着色層７における粘着付与剤を、スチレン樹脂から、同量の芳香族変成テルペン樹脂（軟化点：１０５±５℃）に変更したこと以外は実施例１と同様にして、図１に示す層構成を有する感熱転写媒体１を製造した。
【００８９】
前記第二着色層７において、エポキシ樹脂の配合割合は、芳香族変成テルペン樹脂１質量部あたり１６．０質量部であった。また導電性カーボンブラックの配合割合は、２種のカーボンブラックの総量中の８．５質量％であった。
〈熱感度評価〉
前記各実施例、比較例で製造した感熱転写媒体１をロール状に捲回してバーコードプリンタ〔東芝テック(株)製のＢ−４７４−ＴＳ１５〕に装填し、温度５℃、相対湿度３０％の低温低湿環境下、印字速度２００ｍｍ／秒、サーマルヘッドの移動方向をバーコードのバーの長さ方向と平行方向としたパラレル仕様で、バーコードを印字した。被印字体としては合成紙ラベルを用いた。
【００９０】
そして印字中の細線印字を観察して、下記の基準で、各感熱転写媒体１の熱感度を評価した。
○：細線印字の掠れなし。熱感度良好。
△：細線印字が若干掠れ気味であったが、実用可能なレベルであった。熱感度普通。
×：細線印字に掠れが見られた。熱感度不良。
【００９１】
〈尾引き評価〉
前記各実施例、比較例で製造した感熱転写媒体１をロール状に捲回してバーコードプリンタ〔東芝テック(株)製のＢ−４７４−ＴＳ１５〕に装填し、温度４０℃、相対湿度６０％の高温高湿環境下、印字速度２００ｍｍ／秒、サーマルヘッドの移動方向をバーコードのバーの長さ方向と直交方向としたシリアル仕様でバーコードを印字した。被印字体としては合成紙ラベルを用いた。
【００９２】
そして印字を観察して、下記の基準で、各感熱転写媒体１の尾引きの有無を評価した。
○：尾引きなし。
△：若干尾引き気味であったが、実用可能なレベルであった。
×：尾引きあり。
〈貼り付き評価〉
前記各実施例、比較例で製造した感熱転写媒体１をロール状に捲回してバーコードプリンタ〔東芝テック(株)製のＢ−４７４−ＴＳ１５〕に装填し、温度５℃、相対湿度３０％の低温低湿環境下、または温度４０℃、相対湿度６０％の高温高湿環境下でロールの末端まで使い切った際の貼り付きの有無を、下記の基準で評価した。被印字体としては合成紙ラベルを用いた。
【００９３】
○：全く問題なし。
△：感熱転写媒体と合成紙ラベルが剥離する際の剥離音がしたが、感熱転写媒体が合成紙ラベルに貼り付いてバーコードプリンタから飛び出すことはなかった。
×：感熱転写媒体が合成紙ラベルに貼り付いてバーコードプリンタから飛び出してしまった。
【００９４】
〈ブロッキング評価〉
前記各実施例、比較例で製造した感熱転写媒体１をロール状に捲回して、温度５０℃、相対湿度９０％の高温高湿環境下で９６時間静置したのち、ロールから感熱転写媒体１を繰り出した際のブロッキングの有無を、下記の基準で評価した。
○：全く問題なし。
【００９５】
△：繰り出す際に剥離音がしたが、繰り出した後の感熱転写媒体１は使用可能であった。
×：ブロッキングにより、着色層４が背面側に接着して、感熱転写媒体１を正常に繰り出すことができなかった。
以上の結果を表１〜表３に示す。なお各表中の符号は下記のとおり。
【００９６】
ＴＰ：芳香族変成テルペン樹脂
ＳＴ：スチレン樹脂
ＲＯ：特殊ロジンエステル
またエポキシ樹脂の質量部の欄のカッコ内の数字は、第二着色層における、スチレン系樹脂１質量部あたり、または芳香族変成テルペン樹脂１質量部あたり（比較例５のみ）の、エポキシ樹脂の配合割合（質量部）を示す。
【００９７】
さらに導電性カーボンブラックの欄の「質量％」は、導電性カーボンブラックとカーボンブラックＬＣＦの総量中の、導電性カーボンブラックの配合割合を示す。
【００９８】
【表１】
2014136390.tif 000003
【００９９】
【表２】
2014136390.tif 000004
【０１００】
【表３】
2014136390.tif 000005
【０１０１】
表１〜表３の実施例１〜７、比較例１〜５の結果より、着色層４を、第一および第二着色層６、７の２層構造とし、かつ第二着色層に、粘着付与剤としてのスチレン樹脂、エポキシ樹脂、ＥＶＡ、および着色剤を含ませることにより、熱感度を適度に抑制して、フィルム系の被印字体に印字した際に尾引きや掠れ等の問題を生じることがなく印字の鮮明性に優れる上、貼り付きやブロッキングも生じにくい感熱転写媒体が得られることが判った。
【０１０２】
また実施例１〜５の結果より、前記第二着色層における、スチレン系樹脂１質量部あたりのエポキシ樹脂の配合割合は、１０質量部以上、２６質量部以下であるのが好ましいことが判った。
さらに実施例１、６の結果より、着色剤としては導電性カーボンブラックを配合するのが好ましいこと、実施例１、７の結果より、第一着色層の粘着付与剤としてはテルペン系粘着付与剤が好ましいことが判った。
【符号の説明】
【０１０３】
１     感熱転写媒体
２     基材
３     剥離層
４     着色層
５     背面層
６     第一着色層
７     第二着色層
【図１】
2014136390.tif 000006